(57)【要約】【課題】エッチングラインにおいて不良品の発生を防止することができると共に、外層用基材が折れたり、未回路形成部の表面に傷が付いたりするのを防止することができる多層金属箔張り積層板の製造方法を提供する。【解決手段】両面金属箔張り積層板の一方の片面に回路パターンを形成すると共に他方の片面に未回路形成部及び非回路パターンを形成することによって外層用基材を形成する第１工程。外層用基材の未回路形成部に保護シートを貼着する第２工程。外層用基材の回路パターンが形成された片面と内層用基材の回路パターンが形成された片面との間にプリプレグを介在させて組み合わせる第３工程。外層用基材と内層用基材とプリプレグを組み合わせたものを熱圧成形する第４工程。前記第２工程において、圧着ロールを用い、４．０ｋｇ／ｃｍ２（０．３９ＭＰａ）以下のロール圧力を加えて保護シートを貼着する。【選択図】図１
2008034485.tif 000002
【特許請求の範囲】
【請求項１】
両面金属箔張り積層板の一方の片面に回路パターンを形成すると共に他方の片面に未回路形成部及び非回路パターンを形成することによって外層用基材を形成する第１工程と、外層用基材の未回路形成部に保護シートを貼着する第２工程と、外層用基材の回路パターンが形成された片面と内層用基材の回路パターンが形成された片面との間にプリプレグを介在させて組み合わせる第３工程と、外層用基材と内層用基材とプリプレグを組み合わせたものを熱圧成形する第４工程とを有すると共に、前記第２工程において、圧着ロールを用い、４．０ｋｇ／ｃｍ２（０．３９ＭＰａ）以下のロール圧力を加えて保護シートを貼着することを特徴とする多層金属箔張り積層板の製造方法。
【発明の詳細な説明】
【技術分野】
【０００１】
本発明は、最外層が金属箔のベタ面で形成されると共に複数層の内層回路パターンを有する多層金属箔張り積層板の製造方法に関するものである。
【背景技術】
【０００２】
多層プリント配線板の製造に用いられる多層金属箔張り積層板は、これまで多くの方法で製造されている。図２はその一例を示すものであり、この方法によれば、次のようにして多層金属箔張り積層板が製造されている（例えば、特許文献１参照。）。
【０００３】
まず、図２（ａ）に示すような両面銅張り積層板等の両面金属箔張り積層板１１を用意し、この両面金属箔張り積層板１１の片面の金属箔２の表面に保護シート５を貼着する。このとき、図２（ｂ）に示すように、保護シート５は金属箔２の表面の中央部、すなわち未回路形成部３（後述）の表面のみを覆うように貼着されるものであり、従って、金属箔２の表面の周端部は保護シート５で覆われない非回路パターン４（後述）の形成部分となる。
【０００４】
そして、上記のようにして両面金属箔張り積層板１１に保護シート５を貼着して設けた後、図２（ｃ）に示すように、この両面金属箔張り積層板１１の両面の全面に亘って感光性ドライフィルムレジスト（ＤＦＲ）１０をラミネートする。次に、マスクフィルム（図示省略）を用いて両方のＤＦＲ１０に所望のパターンを露光する。このとき、ＤＦＲ１０の保護シート５を覆う部分（後に未回路形成部３が形成される部分）は露光により硬化させるようにする。また、後に非回路パターン４が形成される部分も露光により硬化させるようにする。次に、図２（ｄ）に示すように、露光後のＤＦＲ１０に現像処理を施して未硬化部分を除去した後、硬化したＤＦＲ１０で覆われていない金属箔２をエッチングにより除去する。この後、剥離液を用いてＤＦＲ１０を剥離して除去すると、図２（ｅ）に示すように、保護シート５で未回路形成部３を覆った外層用基材６を得ることができる。
【０００５】
すなわち、図２（ｂ）に示すように両面金属箔張り積層板１１に保護シート５を貼着して設けた後、図２（ｃ）（ｄ）に示すように両面金属箔張り積層板１１にサブトラクティブ法等の回路形成処理を施すことによって、両面金属箔張り積層板１１の保護シート５を貼着していない方の金属箔２から回路パターン１を形成すると共に、両面金属箔張り積層板１１の保護シート５を貼着した方の金属箔２の保護シート５で覆われていない部分から非回路パターン４を形成するものである。つまり、上記の回路パターン１と非回路パターン４は同じ工程で同時に形成されるものである。
【０００６】
ここで、非回路パターン４としては位置合わせ用マークや検査用クーポン（外層用基材６と内層用基材８の積層位置が正確であるか否かを検査するマーク）やインピーダンス測定用のダミー回路パターンなどを例示することができる。
【０００７】
そして、上記のようにして保護シート５で未回路形成部３を覆った外層用基材６を形成した後、図２（ｆ）に示すように、内層用基材８の外側に上記の外層用基材６を配置すると共に外層用基材６と内層用基材８との間にプリプレグ９を介在させ、この状態で外層用基材６と内層用基材８とプリプレグ９とを重ねて組み合わせる。このとき、外層用基材６の回路パターン１側を内層用基材８に向けるようにして、外層用基材６の回路パターン１が形成された片面と内層用基材８の回路パターン７が形成された片面との間にプリプレグ９を介在させ、外層用基材６とプリプレグ９と内層用基材８とを交互に重ね合わせて組み合わせるようにする。また、外層用基材６と内層用基材８とを重ねるときには外層用基材６に非回路パターン４として形成した位置合わせ用マークをＣＣＤカメラ等で認識しながら位置合わせ用マークを基準にするものであり、これにより、外層用基材６の回路パターン１と内層用基材８の回路パターン７とを高精度に位置合わせして回路パターン１、７の層間ズレを少なくすることができるものである。さらに、外層用基材６に非回路パターン４として形成された検査用クーポンを目視あるいはＸ線検査装置で認識して外層用基材６と内層用基材８とが正確な位置に重ねられているか否かを検査し、検査に合格したもののみを加熱加圧成形し、検査に不合格であったものは重ね直しする。このように非回路パターン４として検査用クーポンを設けることによって、外層用基材６と内層用基材８の組み合わせ位置の検査効率を高めることができる。
【０００８】
次に、外層用基材６と内層用基材８とプリプレグ９とを組み合わせたものを加熱加圧成形することにより、プリプレグ９を硬化させて絶縁層３５を形成すると共にプリプレグ９の硬化により外層用基材６と内層用基材８とを接着して積層一体化することによって、図２（ｇ）に示すように、多層金属箔張り積層板を形成することができる。このように、上記の加熱加圧成形時において外層用基材６の未回路形成部３が保護シート５で覆われているために、プリプレグ９から樹脂粉が飛散しても、この樹脂粉は直接未回路形成部３に付着することがなく、樹脂残渣による傷や打痕が発生しにくくなるものである。
【０００９】
次に、図２（ｈ）に示すように多層金属箔張り積層板の未回路形成部３から保護シート５を剥離して除去すると共に、必要に応じて多層金属箔張り積層板の周端部（非回路パターン４の形成部分）を切除する。そして、多層プリント配線板は、上記の多層金属箔張り積層板の未回路形成部３の金属箔２から所望の回路パターンを形成することにより製造されるものである。
【特許文献１】特開２００４−８７８５３号公報
【発明の開示】
【発明が解決しようとする課題】
【００１０】
しかしながら、従来の多層金属箔張り積層板の製造方法にあっては、次のような問題があった。
【００１１】
すなわち、図２（ａ）〜（ｅ）に示すように、保護シート５を両面金属箔張り積層板１１の片面に貼着した後で回路形成処理を施すようにしていたが、この順番では、回路形成処理を施す前に、保護シート５の貼着に起因する応力により、両面金属箔張り積層板１１に反りが発生してしまう。そして、図２（ｂ）〜（ｅ）に矢印で示すように反りが発生した状態で両面金属箔張り積層板１１をエッチングラインに通すと、このラインの途中で両面金属箔張り積層板１１が引っ掛かって不良品となってしまうという問題があった。
【００１２】
また、エッチングラインは、現像工程、エッチング工程、剥離工程から構成されるが、図２（ｄ）（ｅ）に示す剥離工程において、ＤＦＲ１０の剥離液が保護シート５と未回路形成部３との間に染み込んで、保護シート５の粘着層（図示省略）を未回路形成部３に固着させる。このようにして保護シート５の一部が残渣２０となって未回路形成部３の表面に残り、これが不良品の発生の原因となってしまうという問題もあった。この問題は、保護シート５と未回路形成部３とを可能な限り密着させることによって解決することができるものと考えられるが、保護シート５を両面金属箔張り積層板１１に貼着する際の圧力の程度によっては、両面金属箔張り積層板１１が折れたり、未回路形成部３となる金属箔２の表面に傷が付いたりするものである。
【００１３】
本発明は上記の点に鑑みてなされたものであり、エッチングラインにおいて不良品の発生を防止することができると共に、外層用基材が折れたり、未回路形成部の表面に傷が付いたりするのを防止することができる多層金属箔張り積層板の製造方法を提供することを目的とするものである。
【課題を解決するための手段】
【００１４】
本発明の請求項１に係る多層金属箔張り積層板の製造方法は、両面金属箔張り積層板の一方の片面に回路パターンを形成すると共に他方の片面に未回路形成部及び非回路パターンを形成することによって外層用基材を形成する第１工程と、外層用基材の未回路形成部に保護シートを貼着する第２工程と、外層用基材の回路パターンが形成された片面と内層用基材の回路パターンが形成された片面との間にプリプレグを介在させて組み合わせる第３工程と、外層用基材と内層用基材とプリプレグを組み合わせたものを熱圧成形する第４工程とを有すると共に、前記第２工程において、圧着ロールを用い、４．０ｋｇ／ｃｍ２（０．３９ＭＰａ）以下のロール圧力を加えて保護シートを貼着することを特徴とするものである。
【発明の効果】
【００１５】
本発明の請求項１に係る多層金属箔張り積層板の製造方法によれば、保護シートを貼着しない状態で回路形成処理を施すことによって、反りの発生を防止し、エッチングラインにおいて不良品の発生を防止することができるものであり、また、４．０ｋｇ／ｃｍ２（０．３９ＭＰａ）を超えないロール圧力で保護シートを貼着することによって、外層用基材が折れたり、未回路形成部の表面に傷が付いたりするのを防止することができるものである。
【発明を実施するための最良の形態】
【００１６】
以下、本発明の実施の形態を説明する。
【００１７】
本発明において多層金属箔張り積層板は、内層用基材８と外層用基材６とをプリプレグ９で接着して積層することにより形成されている。内層用基材８は従来から多層プリント配線板の製造に用いられているものであって、絶縁層３０の片面あるいは両面に金属導体からなる回路パターン７を有して形成されるものであり、例えば、片面あるいは両面銅張り積層板などの金属箔張り積層板にサブトラクティブ法などの回路形成処理を施すことにより内層用基材８を形成することができる。外層用基材６は従来から多層プリント配線板の製造に用いられているものであって、絶縁層３１の片面に金属導体からなる回路パターン１を有し、かつ絶縁層３１の他の片面に金属箔２のベタ面からなる未回路形成部３と非回路パターン４とを有して形成されるものである。上記の未回路形成部３は外層用基材６の片面の中央部に形成されており、また、非回路パターン４は外層用基材６の片面の周端部に形成されている。非回路パターン４としては位置合わせ用マークや検査用クーポンやインピーダンス測定用のダミー回路パターンなどを例示することができる。このような外層用基材６は、例えば、両面銅張り積層板などの金属箔張り積層板にサブトラクティブ法などの回路形成処理を施すことにより形成することができる。
【００１８】
外層用基材６の絶縁層３１の厚みは０．２ｍｍ以下であることが好ましい。信号回路パターン等の回路パターンの特性インピーダンス値の制御（特性インピーダンス値を設計値の所定の値に収めること）は、回路パターン１の回路幅及び絶縁層３１の厚さ精度が重要である。通常、外層用基材６を形成するために用いる金属箔張り積層板は厚さ０．２ｍｍ以下の場合、ガラスクロスを１枚用いて形成されている。例えば、金属箔張り積層板が厚さ０．２ｍｍの場合、７６２８タイプのガラスクロスを１枚用い、このガラスクロスにエポキシ樹脂等の樹脂を含浸させてプリプレグを形成し、このプリプレグの両面（最外層）に銅箔等の金属箔を配置して組み合わせた後、加熱加圧成形して積層一体化することにより金属箔張り積層板が形成されるものである。また、金属箔張り積層板が厚さ０．１５ｍｍの場合、１５０１タイプのガラスクロスを１枚用い、また、金属箔張り積層板が厚さ０．１０ｍｍの場合、２１１６タイプのガラスクロスを１枚用い、それぞれ上記と同様にして金属箔張り積層板が形成されるものである。このように、厚みが０．２ｍｍ以下の外層用基材６及び金属箔張り積層板はガラスクロスを１枚使用して形成されるものであり、ガラスクロスを複数枚重ねて使用することにより厚み０．２ｍｍを超える外層用基材６及び金属箔張り積層板に比べて、厚みの偏差（バラツキ）が小さくなるものであり、これにより、外層用基材６の絶縁層３１の厚さ精度が高くなって、外層用基材６の回路パターン１の特性インピーダンスの制御を容易に高精度で行うことができるものである。なお、外層用基材６は現在入手可能なもので厚さ０．０２０ｍｍ以上であるので、本発明で用いる外層用基材６の厚みの実質的な下限はこの値となる。
【００１９】
外層用基材６の厚みのバラツキ（公差）は±０．０２０ｍｍであることが好ましく、より好ましくは±０．０１０ｍｍである。上記のように、多層金属箔張り積層板や多層プリント配線板の回路パターンの特性インピーダンス値の制御は絶縁層３１の厚さ精度が重要である。従って、外層用基材６として厚みのバラツキが±０．０２０ｍｍで厚さ精度が高いものを用いることによって、外層用基材６の回路パターン１の特性インピーダンスの制御を容易に行うことができるものである。なお、外層用基材６の厚みのバラツキは小さいほど好ましいので、±０ｍｍが最も好ましい。
【００２０】
本発明において外層用基材６の未回路形成部３の表面には保護シート５が貼着されている。保護シート５は粘着性を有して未回路形成部３から剥離可能な粘着性剥離シートであって、例えば、ポリエチレン樹脂、ポリフッ化ビニル樹脂、四フッ化エチレン樹脂、ポリイミド樹脂、ポリエステル樹脂（ＰＥＴ）などの合成樹脂でシート状（フィルム状）に形成されるものであり、保護シート５の片面には未回路形成部３に貼着するための粘着層（図示省略）が設けられている。また、保護シート５としては耐エッチング液性に優れ、後述の積層時の加熱加圧成形（熱圧積層成形時）の加熱や圧力に耐え得るものであればよいが、耐熱温度としては１８０℃以上であることが好ましく、１８０℃未満の場合には加熱加圧成形の際に破損するおそれがある。なお、保護シート５の耐熱温度は高いほど好ましいのでその上限は特に設定されないが、現在入手可能な保護シート５の耐熱温度は３５０℃以下であるので、この値が保護シート５の耐熱温度の実質的な上限となる。
【００２１】
保護シート５の厚みは１０μｍ以上１５０μｍ以下のものが使用可能であるが、２０μｍ以上８０μｍ以下であることが好ましい。保護シート５の厚みが２０μｍ未満である場合には、後述の積層時の加熱加圧成形において、保護シート５の表面にプリプレグ９等から生じた樹脂等の粉末状物質やその他の異物が付着したまま加熱加圧成形すると、これら異物が原因で局所的な圧力が金属箔２の未回路形成部３に加わることにより、外層用基材６の最外層の金属箔２の未回路形成部３に傷や打痕が発生するのを抑えることができないおそれがある。従って、保護シート５の厚みを２０μｍ以上とすることにより、保護シート５の弾性により上記異物が原因で局部的に加わる圧力を緩和することができ、外層用基材６の最外層の金属箔２の未回路形成部３に傷や打痕が発生するのを抑えることができる。
【００２２】
また、保護シート５の厚みが８０μｍを超える場合には、後述の積層時の加熱加圧成形において、保護シート５で覆われていない非回路パターン４の形成部分に圧力が加わりにくくなり、保護シート５を貼着した未回路形成部３と保護シート５を貼着していない非回路パターン４との厚み差が顕著に大きくなってしまい、このために、加熱加圧成形後の未回路形成部３と非回路パターン４との境界において金属箔２に段差等が生じて、保護シート５を除去した後の未回路形成部３への回路パターン形成が精度良く行えないおそれがある。また、保護シート５で覆われていない非回路パターン４の形成部分に圧力が加わりにくくなり、この圧力不足のために、保護シート５で覆われていない非回路パターン４の形成部分において空隙（ボイド）などがプリプレグ９に発生してしまい、耐熱性等の観点から多層金属箔張り積層板や多層プリント配線板として問題が生じるおそれがある。
【００２３】
そして、本発明の多層金属箔張り積層板を製造するにあたっては次のようにして行う。
【００２４】
まず、第１工程においては、図１（ａ）に示すような両面銅張り積層板等の両面金属箔張り積層板１１を用意し、この両面金属箔張り積層板１１に回路形成処理を施すことによって、両面金属箔張り積層板１１の一方の金属箔２から回路パターン１を形成すると共に両面金属箔張り積層板１１の他方の金属箔２から未回路形成部３及び非回路パターン４を形成し、図１（ｄ）に示すような外層用基材６を形成する。上記の回路パターン１、未回路形成部３、非回路パターン４は同じ工程で同時に形成されるものである。また、上記の回路形成処理としてはサブトラクティブ法などの従来から行われている方法を採用することができる。具体的には以下のようにして回路形成処理を行う。まず、図１（ｂ）に示すように、両面金属箔張り積層板１１の両面の全面に亘って感光性ドライフィルムレジスト（ＤＦＲ）１０をラミネート（貼着）する。次に、マスクフィルム（図示省略）を用いて両方のＤＦＲ１０に所望のパターンを露光する。このとき、後に未回路形成部３が形成されることになる金属箔２の表面の中央部を覆うＤＦＲ１０は露光により硬化させるようにする。また、後に非回路パターン４が形成されることになる金属箔２の表面の周端部を覆うＤＦＲ１０も露光により硬化させるようにする。次に、図１（ｃ）に示すように、露光後のＤＦＲ１０に現像処理を施して未硬化部分を除去した後、硬化したＤＦＲ１０で覆われていない金属箔２をエッチングにより除去する。この後、剥離液を用いてＤＦＲ１０を剥離して除去すると、図１（ｄ）に示すような外層用基材６を得ることができる。
【００２５】
このように、回路形成処理を施す際にはまだ保護シート５は貼着されていないので反りは発生せず、これにより両面金属箔張り積層板１１はエッチングラインをスムーズに通ることができ、不良品の発生を防止することができるものである。
【００２６】
下記［表１］は、図１（ａ）〜（ｄ）の工程を経て１００枚の外層用基材６を製造した場合（実施例１）の不良品発生個数と、図２（ａ）〜（ｅ）の工程を経て１００枚の外層用基材６を製造した場合（比較例１）の不良品発生個数とを示すものである。
【００２７】
【表１】
2008034485.tif 000003
【００２８】
この結果から、従来の方法では、エッチングラインを構成する現像工程、エッチング工程、剥離工程のいずれの工程においても不良品が１０〜１５枚発生しているのに対し、本発明の方法では、前記いずれの工程においても不良品が全く発生していないことが確認される。
【００２９】
次に、第２工程においては、図１（ｅ）に示すように、外層用基材６の未回路形成部３の表面に保護シート５を貼着する。保護シート５を貼着する方法としては、保護シート５を未回路形成部３の表面に載置した後、その上面に圧着ロールを回転させながら押圧することによって加熱圧着するものであり、これにより、連続的に保護シート５の貼着を行うことができて生産性に優れるものであり、また、ドライフィルムレジスト等を貼着するためのラミネータ等の既存の設備を利用することができて新たな投資が不要となり、経済性に優れるものである。
【００３０】
本発明においては、この第２工程において、圧着ロールを用い、４．０ｋｇ／ｃｍ２（０．３９ＭＰａ）以下のロール圧力を加えて保護シート５を貼着するものであるが、このように４．０ｋｇ／ｃｍ２（０．３９ＭＰａ）を超えないロール圧力で保護シート５を貼着することによって、外層用基材６が折れたり、未回路形成部３の表面に傷が付いたりするのを防止することができるものである。なお、ロール圧力の実質上の下限は０．５ｋｇ／ｃｍ２（０．０５ＭＰａ）である。また、圧着ロールを用いて保護シート５を貼着する場合、保護シート５の種類等に応じて加熱温度を適宜設定することができるが、例えば、加熱温度は５０〜１５０℃に設定することができる。
【００３１】
下記［表２］は、図１（ｅ）に示す第２工程において、ロール圧力を変えて保護シート５を貼着した場合の不良品発生個数を示すものである。各ロール圧力について１００枚の外層用基材６を使用した。
【００３２】
【表２】
2008034485.tif 000004
【００３３】
この結果から、比較例２、３のようにロール圧力が４．０ｋｇ／ｃｍ２（０．３９ＭＰａ）を超えてしまうと、外層用基材６が折れたり、未回路形成部３に傷が付いたりすることが確認され、また、実施例２、３のようにロール圧力が４．０ｋｇ／ｃｍ２（０．３９ＭＰａ）以下であれば、外層用基材６は折れず、未回路形成部３に傷が付くこともないことが確認される。
【００３４】
次に、第３工程においては、図１（ｆ）に示すように、内層用基材８の外側に上記の外層用基材６を配置すると共に外層用基材６と内層用基材８との間にプリプレグ９を介在させ、この状態で外層用基材６と内層用基材８とプリプレグ９とを重ねて組み合わせる。このとき、外層用基材６の回路パターン１側を内層用基材８に向けるようにして、外層用基材６の回路パターン１が形成された片面と内層用基材８の回路パターン７が形成された片面との間にプリプレグ９を介在させ、外層用基材６とプリプレグ９と内層用基材８とを交互に重ね合わせて組み合わせるようにする。また、外層用基材６と内層用基材８とを重ねるときには外層用基材６に非回路パターン４として形成した位置合わせ用マークをＣＣＤカメラ等で認識しながら位置合わせ用マークを基準にするものであり、これにより、外層用基材６の回路パターン１と内層用基材８の回路パターン７とを高精度に位置合わせして回路パターン１、７の層間ズレを少なくすることができるものである。さらに、外層用基材６に非回路パターン４として形成された検査用クーポンを目視あるいはＸ線検査装置で認識して外層用基材６と内層用基材８とが正確な位置に重ねられているか否かを検査し、検査に合格したもののみを加熱加圧成形し、検査に不合格であったものは重ね直しする。このように非回路パターン４として検査用クーポンを設けることによって、外層用基材６と内層用基材８の組み合わせ位置の検査効率を高めることができる。なお、プリプレグ９としては従来からプリント配線板の製造に用いられているものをそのまま使用することができ、例えば、ガラスクロス基材エポキシ樹脂含浸のプリプレグを用いることができる。
【００３５】
次に、第４工程においては、外層用基材６と内層用基材８とプリプレグ９とを組み合わせたものを加熱加圧成形することにより、プリプレグ９を硬化させて絶縁層３５を形成すると共にプリプレグ９の硬化により外層用基材６と内層用基材８とを接着して積層一体化することによって、図１（ｇ）に示すように、本発明の多層金属箔張り積層板を形成することができる。このときの加熱加圧成形の条件は外層用基材６や内層用基材８やプリプレグ９の種類等に応じて適宜設定すればよいが、例えば、加熱温度１５０〜２２０℃、加圧力１〜５ＭＰａ、時間２０〜１２０分に設定することができる。そして、本発明では上記の加熱加圧成形時において外層用基材６の未回路形成部３が保護シート５で覆われているために、プリプレグ９から樹脂粉が飛散しても、この樹脂粉は直接未回路形成部３に付着することがなく、樹脂残渣による傷や打痕が発生しにくくなるものである。
【００３６】
その後、図１（ｈ）に示すように多層金属箔張り積層板の未回路形成部３から保護シート５を剥離して除去すると共に、必要に応じて多層金属箔張り積層板の周端部（非回路パターン４の形成部分）を切除する。なお、未回路形成部３からの保護シート５の剥離は多層金属箔張り積層板の周端部を切断した後に行ってもよい。
【００３７】
下記［表３］は、図１に示す方法で２０枚の多層金属箔張り積層板を製造し、最終的に図１（ｈ）のように保護シート５（ＰＥＴフィルム）を剥離した場合（実施例４）に未回路形成部３に残渣２０が残っている枚数と、図２に示す方法で２０枚の多層金属箔張り積層板を製造し、最終的に図２（ｈ）のように保護シート５（ＰＥＴフィルム）を剥離した場合（比較例４）に未回路形成部３に残渣２０が残っている枚数とを示すものである。
【００３８】
【表３】
2008034485.tif 000005
【００３９】
この結果から、従来の方法では、２０枚すべてについて保護シート５の残渣２０が未回路形成部３に残ってしまうのに対し、本発明の方法では、保護シート５の残渣２０が未回路形成部３に全く残らないことが確認される。このように残渣２０が全く残らないのは、ＤＦＲ１０の剥離液と保護シート５とが接触するような工程が、本発明の方法には含まれていないからである。
【００４０】
そして、多層プリント配線板は、上記の多層金属箔張り積層板の未回路形成部３の金属箔２から所望の回路パターンを形成することにより製造されるものである。未回路形成部３に回路パターンを形成するにあたってはサブトラクティブ法などの公知の回路形成処理を採用することができる。なお、多層金属箔張り積層板の搬送や保存は保護シート５を貼着したまま行うようにし、未回路形成部３に回路形成処理する直前に保護シート５を剥離するのが好ましく、これにより、傷などが容易に入りやすい未回路形成部３を保護シート５で保護して傷ツキや錆が発生しにくくなるものである。
【図面の簡単な説明】
【００４１】
【図１】本発明の実施の形態の一例を示すものであり、（ａ）〜（ｈ）は断面図である。
【図２】従来の技術の一例を示すものであり、（ａ）〜（ｈ）は断面図である。
【符号の説明】
【００４２】
１  回路パターン
３  未回路形成部
４  非回路パターン
５  保護シート
６  外層用基材
７  回路パターン
８  内層用基材
９  プリプレグ
【図１】
2008034485.tif 000006
【図２】
2008034485.tif 000007